СПОСОБ ПОЛУЧЕНИЯ ИЗОТРОПНОГО ПЕКОВОГО ПОЛУКОКСА

1. Способ получения изотропного пекового полукокса из исходного пека с температурой размягчения до 100°C, включающий карбонизацию исходного пека, отличающийся тем, что перед карбонизацией исходный пек термообрабатывают в присутствии конденсирующей добавки и воздуха, термообработку осуществляют в реакторе путем нагрева исходного пека до температуры 300-400°C, карбонизацию осуществляют путем постепенного нагрева пека до температуры не более 750°C при разряжении в реакторе 5-10 мм. водн.ст., газы, отходящие при карбонизации, улавливают и обезвреживают путем их смешения с минеральной кислотой или ее парами.
2. Способ по п.1, отличающийся тем, что обезвреживание отходящих газов осуществляют в условиях разряжения 5-10 мм. водн.ст.
3. Способ по п.1, отличающийся тем, что количество конденсирующей добавки составляет 0,1-0,5% к количеству исходного пека.
4. Способ по п.1, отличающийся тем, что в качестве конденсирующей добавки используют полиэтилентерефталат.
5. Способ по п.1, отличающийся тем, что в качестве конденсирующей добавки используют поликарбоновые кислоты.
6. Способ по п.1, отличающийся тем, что исходный пек термообрабатывают в присутствии воздуха, обогащенного кислородом, при этом количество кислорода составляет не более 35% от общего объема кислородно-воздушной смеси.
7. Способ по п.1, отличающийся тем, что отходящий при карбонизации газ смешивают с минеральной кислотой или ее парами, нагретыми до температуры 90-200°C.
8. Способ по п.1, отличающийся тем, что в качестве минеральной кислоты используют серную кислоту.
9. Способ по п.7, отличающийся тем, что используют серную кислоту с концентрацией не менее 70%.